(57)【要約】【課題】優れた遮光性と優れた発色性の両立した生地を提供することを目的とすること。【解決手段】生地１は朱子織組織を有している。生地１は経糸３の一方が白色であり、緯糸２が黒色であり、生地１の一方の面に白色の緯糸２の浮きが集中し、生地の他方の面に黒色の緯糸２の浮きが集中する。生地１の一方の面における黒色の緯糸の表面露出率が２．１％未満である。また、ＪＩＳ  Ｌ  １９１６に基づく生地１の一方の面の白色度が７３．０を超える。さらに、ＪＩＳ  Ｌ  １０５５に基づく生地１の遮光率が、９９．９７５％を超える。【選択図】  図３
2018021272.tif 000002
【特許請求の範囲】
【請求項１】
朱子織組織を有する生地であって、
経糸又は緯糸の一方が白色であり、経糸又は緯糸の他方が黒色であり、
生地の一方の面に白色の糸の浮きが集中し、生地の他方の面に黒色の糸の浮きが集中することを特徴とする生地。
【請求項２】
前記生地の一方の面における黒色の糸の表面露出率が２．１％未満であることを特徴とする請求項１に記載の生地。
【請求項３】
ＪＩＳ  Ｌ  １９１６に基づく前記生地の一方の面の白色度が７３．０を超えることを特徴とする請求項１又は２に記載の生地。
【請求項４】
ＪＩＳ  Ｌ  １０５５に基づく前記生地の遮光率が、９９．９７５％を超えることを特徴とする請求項１乃至３のいずれかに記載の生地。
【請求項５】
前記黒色の糸は、繊度が３５０〜３８０ｄｔｅｘの糸と繊度が４５０〜５００ｄｔｅｘの糸とを含むことを特徴とする請求項１乃至４のいずれかに記載の生地。
【発明の詳細な説明】
【技術分野】
【０００１】
本発明は、生地に関するものであり、特に、遮光性を有する生地に関するものである。
【背景技術】
【０００２】
生地に遮光性が求められる場合、遮光性を有する糸を使用して生地が製造される。
【０００３】
このような遮光性を有する生地として、特許文献１に示す織編物がある。この織編物は、表層、中間層、および裏層の三層構造を有する。黒原着ポリエステル系繊維Ａが中間層に配され、黒原着ポリエステル系繊維以外の繊維Ｂが前記表層および裏層に配されている。黒原着ポリエステル系繊維Ａからなる中間層が光を透過させないことで、織編物全体が遮光性を有する。
【先行技術文献】
【特許文献】
【０００４】
【特許文献１】特許５１０１９７７号公報
【発明の概要】
【発明が解決しようとする課題】
【０００５】
上記特許文献１の織編物は３層構造であるため、織編物の遮光性を十分に確保しつつ、織編物自体を薄くすることには限界があるという問題がある。
【０００６】
また、特許文献１では、遮光性を高める黒原着ポリエステル系繊維の露出率が１０％と請求の範囲には記載されている。しかし、実施例１では、織編物の表面及び裏面での黒原着ポリエステル系繊維の露出率が３％〜４％となっており、ある程度の黒原着ポリエステル系繊維が露出せざるを得ない。
【０００７】
表層及び裏層の繊維が白であったとしても、黒原着ポリエステル系繊維の露出率が３％〜４％であると、表層及び裏層が表黒原着ポリエステル系繊維の露出の影響を受けて白色度の低下を避けられない。
【０００８】
この白色が低下した表層又は裏層に色染め及び色プリントを行うと、色染め及び色プリントの発色性が低下するという問題がある。
【０００９】
そこで、上記点より本発明は、優れた遮光性と優れた発色性の両立した生地を提供することを目的とする。
【課題を解決するための手段】
【００１０】
上記課題を解決するため、請求項１の生地は、朱子織組織を有する生地であって、経糸又は緯糸の一方が白色であり、経糸又は緯糸の他方が黒色であり、生地の一方の面に白色の糸の浮きが集中し、生地の他方の面に黒色の糸の浮きが集中するようになっている。
【００１１】
請求項１の生地によれば、生地の一方の面は白色の糸の浮きが集中しているので、極めて高い白色度を達成することできる。したがって、生地の一方の面は、優れた発色性を実現することができる。
【００１２】
また、生地の他方の面は黒色の糸の浮きが集中するので。極めて高い遮光性を実現することができる。
【００１３】
さらに、朱子織組織を有するので、生地の面が滑らかな仕上がりになる。また、光沢のある糸を使用した場合、生地の面に光沢のある仕上がりとすることもできる。
【００１４】
請求項２の生地は、請求項１の生地において、前記生地の一方の面における黒色の糸の表面露出率が２．１％未満である。
【００１５】
請求項１の生地によれば、請求項１の生地と同様に作用する上に、黒色の糸の表面露出率が２．１％未満であるので、生地の一方の面の白色度低下を抑制することができる。
【００１６】
請求項３の生地は、請求項１又は２の生地において、ＪＩＳ  Ｌ  １９１６に基づく前記生地の一方の面の白色度が７３．０を超える。
【００１７】
請求項３の生地によれば、請求項１又は２の生地と同様に作用する上に、ＪＩＳ  Ｌ  １９１６に基づく前記生地の一方の面の白色度が７３．０を超えるので、色染め及び色プリントの優れた発色性を実現することができる。
【００１８】
請求項４の生地は、請求項１乃至３のいずれかの生地において、ＪＩＳ  Ｌ  １０５５基づく前記生地の遮光率が９９．９７５％を超える。
【００１９】
請求項４の生地によれば、請求項１乃至３のいずれか生地と同様に作用する上に、生地の高い遮光率を実現することができる。
【００２０】
請求項５の生地は、請求項１乃至４のいずれかの生地において、前記黒色の糸は、繊度が３５０〜３８０ｄｔｅｘの糸と繊度が４５０〜５００ｄｔｅｘの糸とを含む。
【００２１】
糸は繊度が大きくなれば太くなる。この太い黒色の糸を使用すれば、生地の遮光性は向上する。請求項５の生地によれば、請求項１乃至４のいずれか生地と同様に作用する上に、繊度が比較的小さく細い糸と繊度が比較的大きく太い糸を使用しても、生地の高い遮光率を実現することができる。繊度が異なる糸を使用することができるので、高い遮光率を維持しつつ、生地の質感を変化させることができる。
【発明の効果】
【００２２】
請求項１乃至５のいずれかの生地は、優れた遮光性と優れた発色性の両立することができる。
【図面の簡単な説明】
【００２３】
【図１】本発明の一実施形態の生地の一方の面の織組織を示す概略図である。
【図２】図１の生地の他方の面の織組織を示す概略図である。
【図３】図１の生地の断面概略図である。
【図４】比較生地の一方の面の織組織を示す概略図である。
【図５】図４の比較生地の他方の面の織組織を示す概略図である。
【図６】図４の比較生地の断面概略図である。
【発明を実施するための形態】
【００２４】
本発明の一実施形態の生地１について、図面に基づいて説明する。以下の説明では、緯糸２が伸びる方向を生地の幅方向、経糸３が伸びる方向を生地の長さ方向とする。
【００２５】
図１から図６においては、図が見にくくなることを防止するために、一部の緯糸、経糸のみに符号が付されている。図中において、符号が付されていなくても共通の色で表示されている緯糸は、同一の符号が付されている緯糸と同一ある。同様に図中において、符号が付されていなくても共通の色で表示されている経糸は、同一の符号が付されている経糸と同一ある。
【００２６】
また同様に図１から図６においては、図が見にくくなることを防止するために、後述する一部の組織点及び隙間のみに符号が付されている。しかし、それぞれ説明した条件に当てはまる箇所は符号が付されていなくても、組織点４、組織点５、組織点１４、組織点１５又は隙間１６に該当する。
【００２７】
生地１は、黒色の緯糸２と白色の経糸３との朱子織組織を有する。図１に示すように、生地１の一方の面には白色の経糸３の浮きが集中する。これに対して、図２に示すように生地１の他方の面には、黒色の緯糸２の浮きが集中する。
【００２８】
黒色の緯糸２は、例えば、黒原着繊維、黒染繊維等である。
【００２９】
白色の経糸３は、例えば、酸化チタンを含有させて白濁させた繊維である。
【００３０】
図１及び図３に示すように、生地１の一方の面において、経糸３は、３本の緯糸２の下をくぐり、一方の面側で１３本の緯糸２の上を浮き、再度３本の緯糸２の下をくぐるようになっている。この経糸３が３本の緯糸２の下をくぐった個所が、生地１の一方の面の組織点４となる。
【００３１】
図２及び図３に示すように、生地１の他方の面おいて、緯糸２は１本の経糸３の下をくぐり、他方の面側で６本の経糸３の上を浮き、再度一本の経糸３の下をくぐるようになっている。この緯糸２が１本の経糸３の下をくぐった個所が、生地１の他方の面の組織点５となる。
【００３２】
図３に示すように、生地１の他方の面において、組織点４と組織点４との間の複数本の黒色の緯糸２は生地の長さ方向に圧縮された状態となる。加えて生地１の一方の面において、経糸３がその下をくぐった３本の緯糸２も生地の長さ方向に圧縮された状態となる。組織点４は、図１に示すように生地１の一方の面上にまばらに配置されているので、生地１における緯糸２は隙間が生じにくい織組織となっている。
【００３３】
図３に示すように、生地１は、主として経糸３が浮いている層と主として緯糸２が浮いている層との２層構造となっている。
【００３４】
生地１は朱子織組織を有するので、組織点４は、生地１の一方の面上にまばらに配置されることとなる。これらの組織点４は隣り合うことがない。さらに、この組織点４は、組織点４の周囲で一方の面側に浮いている経糸３に覆われるようになっている。したがって、実際の生地１の一方の面においては、組織点４が見えないようになっている。
【００３５】
同様に、生地１は朱子織組織を有するので、組織点５は、生地１の他方の面上にまばらに配置されることとなる。これらの組織点５は隣り合うことがない。さらに、この組織点５は、組織点５の周囲で他方の面側に浮いている緯糸２に覆われるようになっている。したがって、実際の生地１の他方の面においては、組織点５が見えないようになっている。
【００３６】
以下、本実施形態の生地１と比較するための比較生地１０について説明する。
【００３７】
比較生地１０は、黒色の緯糸１２と白色の経糸１３との朱子織組織を有する。図４から図６に示すように、比較生地１０の両面に均一に経糸１３の浮きが生じるようになっている。隣り合う経糸１３のうち、一方の経糸１３が比較生地１０の一方の面に浮いているならば、他方の経糸１３が比較生地１０の他方の面に浮くようになっている。
【００３８】
図４及び図６に示すように、比較生地１０の一方の面において、経糸１３は、１本の緯糸１２の下をくぐり、一方の面側で７本の緯糸１２の上を浮き、再度１本の緯糸１２の下をくぐるようになっている。この経糸１３が１本の緯糸1の下をくぐった個所が、比較生地１０の一方の面の組織点１４となる。
【００３９】
比較生地１０の他方の面おいても同様に、経糸１３は、１本の緯糸１２の下をくぐり、他方の面側に７本の緯糸１２の上を浮き、再度１本の緯糸１２の下をくぐるようになっている。この経糸１３が１本の緯糸１２の下をくぐった個所が、比較生地１０の他方の面の組織点１５となる。
【００４０】
図６に示すように、比較生地１０は、主として一方の面側で経糸１３が浮いている層と、主として緯糸１２からなる層と、主として他方の面側で経糸１３が浮いている層との３層構造となっている。
【００４１】
比較生地１０においては、一方の面及び他方の面において、黒色の緯糸１２の露出が多くなっている。また、上下の黒色の緯糸１２との間の隙間１６が生じやすくなっている。
【００４２】
生地１の緯糸２は、繊度が３５０ｄｔｅｘの糸と繊度が４５０ｄｔｅｘの糸を含む。比較生地１０の緯糸１２は、繊度が３５０ｄｔｅｘの糸である。
【００４３】
生地１の緯糸２の密度は１５６.０本／２．５４ｃｍである。一方比較生地１０の緯糸１２の密度は７８．４本／２．５４ｃｍである。生地１の緯糸２の方が比較生地１０の緯糸１２より密になっている。
【００４４】
生地１の一方の面の黒色の緯糸２の表面露出率を以下の手順で算出した。まず、生地１の生地の一方の面の拡大写真を撮影する。次いでその写真の画像中で確認できる緯糸２の露出面積と、全体の面積とを測定する。最後に、緯糸の露出面積を全体の面積で割って、１００をかけることで、緯糸２の表面露出比率を算出した。比較生地１０についても、同一の手順により、比較生地１０の一方の面の黒色の緯糸１２の表面露出率も算出した。
【００４５】
生地１の一方の面の黒色の緯糸２の表面露出率は０．０％であった。一方、比較生地１０の一方の面の黒色の緯糸１２の表面露出率は２．１％であった。比較生地１０に比べて生地１の黒色の緯糸２の表面露出率が小さいので、生地１の一方の面の白色度を高めることができる。
【００４６】
生地１の一方の面の白色度を、ＪＩＳ  Ｌ  １９１６の繊維製品の白色度測定方法に基いて測定した。測定方法は測色法である。使用機器は、日立カラーアナライザー  Ｃ−２０００ＳＩＩである。測定条件はＤ６５光源を使用し、１０度視野とした。測定は、５ｃｍ×６ｃｍの生地１の試料を４枚重ねにしたものを使用して行った。比較生地１０の一方の面の白色度を、同一の測定方法、使用機器、測定条件で、５ｃｍ×６ｃｍの比較生地１０の試料を４枚重ねにしたものを使用して測定した。
【００４７】
生地１の一方の面の白色度（ＷＬ値）は、７８．０であった。一方、比較生地１０の一方の面の白色度（ＷＬ値）は、７３．０であった。生地１の一方の面の白色度が比較生地１０の一方の面の白色度より優れていた。
【００４８】
生地１の遮光率をＪＩＳ  Ｌ  １０５５  Ａ法に基づいて測定した。同じく比較生地１０の遮光率もＪＩＳ  Ｌ  １０５５  Ａ法に基づいて測定した。
【００４９】
生地１の遮光率は９９．９９８％であった。一方、比較生地１０の遮光率は９９．９７５であった。生地１の遮光率が比較生地１０の遮光率より優れていた。
【００５０】
上記実施形態では、生地１が黒色の緯糸２と白色の経糸３との朱子織組織を有する場合について説明したが、これに限定されることはない。生地は、白色の経糸と黒色の緯糸との朱子織組織を有していてもよい。
【００５１】
上記実施形態では、経糸３は、３本の緯糸２の下をくぐり、一方の面側で１３本の緯糸２の上を浮き、再度３本の緯糸２の下をくぐるようになっている場合について説明したが、これに限定されることはない。経糸は、３本以外の本数の緯糸の下をくぐってもよく、一方の面側で１３本以外の本数の緯糸の上を浮いていてもよい。
【００５２】
上記実施形態では、緯糸２は１本の経糸３の下をくぐり、他方の面側で６本の経糸３の上を浮き、再度一本の経糸３の下をくぐるようになっている場合について説明したが、これに限定されることはない。緯糸は、複数本の経糸の下をくぐってもよく、他方の面側で６本以外の本数の経糸の上を浮いてもよい。
【００５３】
上記実施形態では、組織点４及び組織点５は、それぞれ図１及び図２に示すように生地１の一方の面上及び他方の面上にまばらに配置されている場合について説明したが、これに限定されることはない。組織点４及び組織点５は、図１及び図２とは異なった配置でまばらに配置されていてもよい。
【００５４】
本発明の生地は、例えば遮光性が要求されるカーテン等の生地として使用される。また、本発明の生地は、生地の表面が白でありながら生地の内側が透けにくいので、衣料等の生地としても使用される。
【符号の説明】
【００５５】
１    生地
２    緯糸
３    経糸
４    組織点
５    組織点
１０  比較生地
１２  緯糸
１３  経糸
１４  組織点
１５  組織点
１６  隙間
【図１】
2018021272.tif 000003
【図２】
2018021272.tif 000004
【図３】
2018021272.tif 000005
【図４】
2018021272.tif 000006
【図５】
2018021272.tif 000007
【図６】
2018021272.tif 000008